(57)【要約】【課題】ポケットコイルマットレスの分解性および廃棄性を向上すること。【解決手段】袋体１の中にコイル２が挿置されているポケットコイルマットレスにおいて、前記袋体１が、水溶解性を備える不織布１０によって構成され、ポケットコイルマットレスの分解時に、前記袋体１を構成する不織布１０を水中において溶解させ、コイル２の取り出しを可能にするポケットコイルマットレス。【選択図】        図５
2005065734.tif 000002
【特許請求の範囲】
【請求項１】
袋体の中にコイルが挿置されているポケットコイルマットレスにおいて、
前記袋体を、液体溶解性を備える不織布によって構成した
ことを特徴とするポケットコイルマットレス。
【請求項２】
請求項１において、
前記袋体が、水溶解性を備える不織布によって構成され、ポケットコイルマットレスの分解時に、前記袋体を構成する不織布を水中において溶解させ、コイルの取り出しを可能にする
ことを特徴とするポケットコイルマットレス。
【請求項３】
請求項２において、
前記袋体を構成する水溶解性を備える不織布が、使用温度域以外の温度において溶解性を示すように調整されている
ことを特徴とするポケットコイルマットレス。
【請求項４】
請求項２において、
前記袋体を構成する水溶解性を備える不織布が、最大使用温度より高い温度の熱水中において溶解性を示すように調整されている
ことを特徴とするポケットコイルマットレス。
【請求項５】
請求項２において、
前記不織布が、水中溶解温度が異なる複数の繊維の割合を調整することにより、全体としての水中溶解温度が調整されている
ことを特徴とするポケットコイルマットレス。
【請求項６】
請求項５において、
前記不織布が、ポリビニルアルコール系水溶性繊維とセルロース系繊維とを含む
ことを特徴とするポケットコイルマットレス。
【請求項７】
請求項６において、
前記不織布が、摂氏４０度以上の温度の熱水中において溶解性を示すように調整されている
ことを特徴とするポケットコイルマットレス。
【発明の詳細な説明】
【０００１】
【発明の属する技術分野】
本発明は、袋体の中にコイルが挿置されているポケットコイルマットレスに関するものであって、前記袋体を構成する不織布の材質の調整によりコイルスプリングの取り出しを容易にして分解性および廃棄性を向上するものである。
【０００２】
【従来の技術】
従来の第１のマットレスは、筒状布内にコイルスプリングを並列状態に納めるとともに、納められた各コイルスプリング間において筒状布の両側面部を止着し合わせて各コイルスプリングを保持させてなる複数のクッション構成体を、その側面をもって隣り合うクッション構成体と接着して構成されるクッション主体部を備えるとともに、クッション主体部の横向きの面部を覆う横向き外被材を備えるもので、クッション主体部の横向きの面部を覆う前記横向き外被材と前記クッション主体部との分離を容易にするものであった（例えば特許文献１参照）。
【０００３】
また従来の第２のマットレスは、袋体の隣接箇所を相互に接着させたポケットコイル全体を若干の伸縮性を備えた整形布で覆い、上下の詰め物を伸縮性の布で覆うとともに、周縁を縁取りして固定ベルトを配設し、ポケットコイルの全体を上下の固定ベルトで結んで挟着し、下鏡地と側地とを縫合してポケットコイルおよび詰め物を装填し、側地と上鏡地とをファスナーで接合するもので、廃棄時には、ファスナーを介してポケットコイルおよび詰め物を取り出し、釘抜き作業が一切ないので、解体作業を軽減するものであった（例えば特許文献２参照）。
【０００４】
【特許文献１】
特開２００１−６１６０４号公報（第２−６頁、第１図〜第７図）
【特許文献２】
特開２００１−１６１５０３号公報（第２−３頁、第１図〜第５図）
【０００５】
【発明が解決しようとする課題】
上記従来のマットレスは、ポケットコイルマットレスの廃却、リサイクルに関して、マットレスを構成している外被材とクッション部となるスプリングユニット（以下単にＳＰユニットと言う）との分離のし易さに言及したに過ぎないものであって、そのＳＰユニットを構成しているコイルと不織布（布）の分離に関しては、技術的に言及されていなかった。
【０００６】
すなわち従来の技術においては、
（１）大型粉砕機によって、前記ＳＰユニットを粉砕して、その後に金属と不織布を層別するか、
（２）前記ＳＰユニットのまま焼却することにより、不織布を焼却して、コイルを取り出すか、
（３）不織布を切り裂き、コイルをひとつ、ひとつ手作業で取り出し、金属と不織布に分離する
ものであった。
【０００７】
そこで、リサイクルを考えた場合、上述の（１）および（２）の手法においては、金属のリサイクルは可能であるが、不織布部分は焼却もしくは埋め立てしかできず、技術的、設備的にも問題があり、実用的ではないという問題があった。
【０００８】
現実的な手段として上述の（３）の手法が実施されているが、（３）の手法において発生する問題としては、コイルをひとつ、ひとつ手作業で取り出す行為は、コイルの個数が多い為にかなりの時間を要するとともに、かかる作業においては、人間の手作業によるものであり、肉体的にかかる負荷も大きいという問題があった。
【０００９】
しかも、現在市場において、ポケットコイルマットレスの普及は進んでおり、近い将来それらが廃却されることが予想され、現在のＳＰマットレスが抱える、廃却が困難であるという問題以上に、クローズアップされてくる問題と思われる。
【００１０】
そこで本発明者は、袋体の中にコイルが挿置されているポケットコイルマットレスにおいて、前記袋体を、水その他の液体溶解性を備える不織布によって構成することにより、ポケットコイルマットレスの分解時に、前記袋体を構成する不織布を液体中において溶解させ、コイルの取り出しを可能にするという本発明の技術的思想に着眼し、更に研究開発を重ねた結果、ポケットコイルマットレスにおけるポケットコイルマットレスの分解性および廃棄性を向上するという目的を達成する本発明に到達した。
【００１１】
【課題を解決するための手段】
本発明（請求項１に記載の第１発明）のポケットコイルマットレスは、
袋体の中にコイルが挿置されているポケットコイルマットレスにおいて、
前記袋体を、液体溶解性を備える不織布によって構成した
ものである。
【００１２】
本発明（請求項２に記載の第２発明）のポケットコイルマットレスは、
前記第１発明において、
前記袋体が、水溶解性を備える不織布によって構成され、ポケットコイルマットレスの分解時に、前記袋体を構成する不織布を水中において溶解させ、コイルの取り出しを可能にする
ものである。
【００１３】
本発明（請求項３に記載の第３発明）のポケットコイルマットレスは、
前記第２発明において、
前記袋体を構成する水溶解性を備える不織布が、使用温度域以外の温度において溶解性を示すように調整されている
ものである。
【００１４】
本発明（請求項４に記載の第４発明）のポケットコイルマットレスは、
前記第２発明において、
前記袋体を構成する水溶解性を備える不織布が、最大使用温度より高い温度の熱水中において溶解性を示すように調整されている
ものである。
【００１５】
本発明（請求項５に記載の第５発明）のポケットコイルマットレスは、
前記第２発明において、
前記不織布が、水中溶解温度が異なる複数の繊維の割合を調整することにより、全体としての水中溶解温度が調整されている
ものである。
【００１６】
本発明（請求項６に記載の第６発明）のポケットコイルマットレスは、
前記第５発明において、
前記不織布が、ポリビニルアルコール系水溶性繊維とセルロース系繊維とを含む
ものである。
【００１７】
本発明（請求項７に記載の第７発明）のポケットコイルマットレスは、
前記第６発明において、
前記不織布が、摂氏４０度以上の温度の熱水中において溶解性を示すように調整されている
ものである。
【００１８】
【発明の作用および効果】
上記構成より成る第１発明のポケットコイルマットレスは、袋体の中にコイルが挿置されているポケットコイルマットレスにおいて、前記袋体を、液体溶解性を備える不織布によって構成したので、袋体を液体に浸すだけで、袋体を構成する不織布が溶解して、コイル取り出しが、容易に行うことが出来る。従って、コイルの回収ひいてはリサイクルを容易に行え、ポケットコイルスプリングにおける分解性および廃棄性を向上させることが出来る。
【００１９】
上記構成より成る第２発明のポケットコイルマットレスは、前記第１発明において、前記袋体が、水溶解性を備える不織布によって構成され、ポケットコイルマットレスの分解時に、前記袋体を構成する不織布を水中において溶解させ、コイルの取り出しを可能にするので、コイルの取り出しを容易にするとともに水中での分解のためコイルの取り出し後の処理をシンプルにして、ポケットコイルマットレスにおける分解性および廃棄性を向上するという効果を奏する。
【００２０】
上記構成より成る第３発明のポケットコイルマットレスは、前記第２発明において、前記袋体を構成する水溶解性を備える不織布が、使用温度域以外の温度において溶解性を示すように調整されているので、使用温度域内においてポケットコイルマットレスに水が零れても前記袋体を構成する前記不織布が、溶解することはないので、実使用時に信頼性の高い使用を可能にするという効果を奏する。
【００２１】
上記構成より成る第４発明のポケットコイルマットレスは、前記第２発明において、前記袋体を構成する水溶解性を備える不織布が、最大使用温度より高い温度の熱水中において溶解性を示すように調整されているので、使用温度域内においてポケットコイルマットレスに水が零れても前記袋体を構成する前記不織布が、溶解することはないので、実使用時に信頼性の高い使用を可能にするという効果を奏する。
【００２２】
上記構成より成る第５発明のポケットコイルマットレスは、前記第２発明において、前記不織布が、水中溶解温度が異なる複数の繊維の割合を調整することにより、全体としての水中溶解温度が調整されているので、全体としての水中溶解温度を最適に調整することが出来るという効果を奏する。
【００２３】
上記構成より成る第６発明のポケットコイルマットレスは、前記第５発明において、前記不織布が、ポリビニルアルコール系水溶性繊維とセルロース系繊維とを含むので、前記不織布の水中溶解温度を最適に調整することが出来るという効果を奏する。
【００２４】
上記構成より成る第７発明のポケットコイルマットレスは、前記第６発明において、前記不織布が、摂氏４０度以上の温度の熱水中において溶解性を示すように調整されているので、使用温度域内においてポケットコイルマットレスに水が零れても前記袋体を構成する前記不織布が、溶解することはないので、実使用時に信頼性の高い使用を可能にするという効果を奏する。
【００２５】
【発明の実施の形態】
以下本発明の実施の形態につき、図面を用いて説明する。
【００２６】
（第１実施形態）
本第１実施形態のポケットコイルマットレスは、図１ないし図６に示されるように袋体１の中にコイル２が挿置されているポケットコイルマットレスにおいて、前記袋体１が、水溶解性を備える不織布１０によって構成され、ポケットコイルマットレスの分解時に、前記袋体１を構成する不織布１０を水中において溶解させ、コイル２の取り出しを可能にするものである。
【００２７】
本第１実施形態における前記袋体１を構成する水溶解性を備える不織布１０について、説明する。
前記不織布１０は、名目溶解温度７０℃、繊度１．７または２．２ｄｔｅｘ、カット長３８ｍｍ、５１ｍｍ、強度７ｃＮ／ｄｔｅｘ、伸度１２％のポリビニルアルコール系水溶性繊維（株式会社クラレ製「クラロンＫ−・（ＷＮ７）を用いる。
ここで名目溶解温度とは、５００ｍｌのビーカーに原綿、紡績糸、または不織布各１０ｇと浴比が１：３０になるように蒸留水を添加し、数分間攪拌して完全溶解する温度を示す。原綿、紡績糸、不織布の完全溶解条件は様々な要因で変化する。必ず予備試験を行い、最適な溶解条件を設定する必要がある。溶解性に悪影響を及ぼす例として、以下が挙げられる。高密度、高重量、強撚、低浴比、アルカリ浴、攪拌が弱い場合など。
【００２８】
本第１実施形態における上述の不織布１０によって構成された袋体１の成形（製法）について、図１ないし図６を用いて説明する。
【００２９】
図１に示されるロールに巻かれた上述の不織布１０のロールから、図２に示されるように引き出した前記不織布７を幅方向に半分に折り、図３に示されるように半折りされた前記不織布１０の間に圧縮したコイルスプリング２が介挿される。
【００３０】
図４に示されるように半折りされた前記不織布１０の介挿されたコイルスプリング２を包囲する繋がっていない残りの３辺の溶着箇所（３，４，５）を熱溶着によって部分的に溶着する。
【００３１】
半折りされた前記不織布７のコイルスプリング２を包囲する３辺の溶着箇所（３，４，５）が熱溶着によって部分的に溶着され、袋体１が形成された後、介挿されたコイルスプリング２の向き（図４における紙面の厚さ方向）を直角（図４における略左右方向）に変えた後、図５に示されるように各前記コイルスプリング２の圧縮を解除して、３辺の溶着箇所（３，４，５）が熱溶着された各袋体１内一杯に伸ばして収容される。
【００３２】
上述の説明においては、説明の簡便のために図５においては３個の袋体を代表的に示して説明したが、本第１実施形態のポケットコイルマットレスは、図６に示されるようにかかる袋体が複数列並設され、ベッドを構成するＳＰユニットとしてのマットレス全体にぎっしり並設されているのである。
【００３３】
すなわち前記コイル２を包んで成形される代表的に３個のみを示す図５に示されるスプリングユニット（ＳＰユニット）１１を接着して、金属の枠線１３、及び該枠線１３とＳＰユニット１１との固定に使われる金属のＣ  リング１４にて成形される図６に示されるＳＰユニット１１のアッセンブリにおいて、これに使用する袋体１を構成する不織布として、ＰＶＡを原料とした水溶解性の不織布を使用する。
【００３４】
本第１実施形態のポケットコイルマットレスにおいては、物理的性状の異なる上面と下面を設定する場合と、同一の物理的性状の上面と下面を設定する場合とが有る。
【００３５】
上記構成より成る本第１実施形態のポケットコイルマットレスは、前記袋体１の中にコイル２が挿置されているポケットコイルマットレスにおいて、前記袋体１が、水溶解性を備える不織布１０によって構成され、ポケットコイルマットレスの分解時に、該ポケットコイルマットレスごと前記袋体１を構成するコイル２が挿置されている不織布を水中において溶解させ、前記袋体１内のコイルの取り出しを可能にするので、コイルの取り出しを容易にすることができる。従ってコイルの回収ひいてはリサイクルを容易に行え、ポケットコイルスプリングにおける分解性および廃棄性を向上するという効果を奏する。水中での分解のためコイルの取り出し後の処理を単に乾燥工程だけにしてシンプルにするという利点を有する。
【００３６】
さらに本第１実施形態のポケットコイルマットレスは、前記袋体１を構成する水溶解性を備える不織布１０が、使用温度域以外の温度において溶解性を示すように調整されているので、すなわち使用温度域内の温度において溶解性を示さないため、使用温度域内においてポケットコイルマットレスに水が零れても前記袋体１を構成する前記不織布１０が、溶解することはないので、実使用時に信頼性の高い使用を可能にするという効果を奏する。
【００３７】
また本第１実施形態のポケットコイルマットレスは、前記不織布１０が、名目溶解温度７０℃のポリビニルアルコール系水溶性繊維（株式会社クラレ製「クラロンＫ−・（ＷＮ７）を用いるものであるため、前記袋体１を構成する水溶解性を備える不織布１０が、最大使用温度より高い温度の熱水中において溶解性を示すように調整されているので、使用温度域内においてポケットコイルマットレスに水が零れても前記袋体を構成する前記不織布が、溶解することはないので、実使用時に信頼性の高い使用を可能にするという効果を奏する。
【００３８】
すなわち本第１実施形態においては、ポケットコイルを成形する時に使用する不織布１０が  原料ＰＰもしくはポリエステルであるがＰＶＡを原料とした、水溶解性の不織布を使用することにより、解体時においてはマットレスごと水に漬けて不織布を溶かすので、残るのはコイル、枠線、固定部材の金属部材のみにすることが出来る。
【００３９】
また本第１実施形態においては、使用する不織布１０の具体例としては、（株）クラレのクラロンＫ−ＩＩを採用したので、製品であるポケットコイルマットレスの使用中に溶解すると、製品の機能に影響を及ぼすため、４０℃以下では溶解しないようにするために、望ましい４０℃以上の熱水にて溶解するタイプの不織布を実現するものである。
【００４０】
（第２実施形態）
本第１実施形態のポケットコイルマットレスは、袋体１を構成する不織布の物性のみ．上述の第１実施形態のそれと異なるものであるので、以下相違点を中心に説明する。
【００４１】
本第２実施形態における不織布は、名目溶解温度４０℃、繊度１．２、１．７または２．２ｄｔｅｘ、カット長３８ｍｍ、５１ｍｍ、７５Ｂｍｍ、強度７ｃＮ／ｄｔｅｘ、伸度１５％のポリビニルアルコール系水溶性繊維（株式会社クラレ製「クラロンＫ−・（ＷＮ４）を用いるものである。
【００４２】
本第２実施形態においては、水中溶解温度６０℃以上のセルロース系繊維を用いるのが望ましい。該繊維は風合、保液性に優れるとともにＰＶＡ系水溶性繊維との親和性が高いことから高性能不織布を得ることが可能になる。セルロース系繊維の水中溶解温度は６０℃以上、好ましくは８０℃以上、さらに好ましくは実質的に非水溶性の繊維が好ましい。セルロース系繊維の水中溶解温度が低すぎると製造工程や保管時等に吸液して不織布の風合、嵩高性が損われやすくなる。
【００４３】
セルロース系繊維の具体的種類は特に限定されない。たとえば従来広く使用されている天然繊維（綿、麻、ウール、絹等）、レーヨン繊維（ビスコースレーヨン繊維、ポリノジックレーヨン繊維など）等が使用できる。なかでも機械的性能、保液性等に優れていることからレーヨン繊維、特にビスコースレーヨン繊維を用いるのが好ましい。不織布の柔軟性の点からは、セルロース系繊維の伸度は１０％以上であるのが好ましく、機械的強度を高める点からは強度１ｃＮ／ｄｔｅｘ以上であるのが好ましい。
【００４４】
尚水中溶解温度（℃）は、試長４ｃｍの繊維に２ｍｇ／ｄｔｅｘの荷重を吊り下げ、０℃の水に浸漬し、水を２℃／ｍｉｎの速度で昇温したときに、繊維が溶断する温度を水中溶解温度として測定する。
【００４５】
本第２実施形態のポケットコイルマットレスにおいては、前記不織布が、水中溶解温度が異なる複数の繊維すなわちポリビニルアルコール系水溶性繊維とセルロース系繊維との割合を調整することにより、全体としての水中溶解温度が調整されているので、全体としての水中溶解温度を最適に例えば７０℃に調整することが出来るという効果を奏する。
【００４６】
また本第２実施形態のポケットコイルマットレスは、前記不織布が、摂氏４０度以上の温度の熱水中において溶解性を示すように調整されているので、使用温度域内においてポケットコイルマットレスに水が零れても前記袋体を構成する前記不織布が、溶解することはないので、実使用時に信頼性の高い使用を可能にするという効果を奏する。
【００４７】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００４８】
上述の実施形態においては、一例として水中溶解温度が７０℃と４０℃のポリビニルアルコール系水溶性繊維を用いる例について説明したが、本発明としてはそれらに限定されるものでは無く、例えば表１ないし表３に示される水中溶解温度が５０℃、８０℃、９５℃のポリビニルアルコール系水溶性繊維およびその他のものを用いる実施形態を採用することが出来るものである。
【表１】
2005065734.tif 000003
【表２】
2005065734.tif 000004
【表３】
2005065734.tif 000005
【００４９】
さらに名目溶解温度５０℃、繊度１．７または２．２ｄｔｅｘ、カット長３２ｍｍ、３８ｍｍ、５１ｍｍ、７５Ｂｍｍ、８５Ｂｍｍ、強度７ｃＮ／ｄｔｅｘ、伸度１５％のポリビニルアルコール系水溶性繊維（株式会社クラレ製「クラロンＫ−ＩＩ（ＷＮ５）を用いることが出来る。
【００５０】
また名目溶解温度８０℃、繊度１．４、１．７または２．２ｄｔｅｘ、カット長３２ｍｍ、３８ｍｍ、５１ｍｍ、７５Ｂｍｍ、８５Ｂｍｍ、強度８ｃＮ／ｄｔｅｘ、伸度１１％のポリビニルアルコール系水溶性繊維（株式会社クラレ製「クラロンＫ−ＩＩ（ＷＮ８）を用いることが出来る。
【００５１】
さらに名目溶解温度９５℃、繊度１．７または２．２ｄｔｅｘ、カット長３８ｍｍ、５１ｍｍ、７５Ｂｍｍ、強度９ｃＮ／ｄｔｅｘ、伸度１０％のポリビニルアルコール系水溶性繊維（株式会社クラレ製「クラロンＫ−ＩＩ（ＷＱ９）を用いることが出来る。
【図面の簡単な説明】
【図１】本発明の第１実施形態における不織布のロールを示す斜視図である。
【図２】本第１実施形態における引き出された不織布を半折りにする工程を示す斜視図である。
【図３】本第１実施形態における半折りにされた不織布内にコイルを介挿する工程を示す斜視図である。
【図４】本第１実施形態におけるコイルが介挿された不織布を溶着する工程を示す斜視図である。
【図５】本第１実施形態における袋体内に介挿されたコイルの向きを変え、伸ばした状態を示す側面図である。
【図６】本第１実施形態における袋体内にコイルが介挿されたＳＰユニットのアッセンブリであるポケットコイルマットレスの一部を示す斜視図である。
【符号の説明】
１  袋体
２  コイル
１０  不織布
【図１】
2005065734.tif 000006
【図２】
2005065734.tif 000007
【図３】
2005065734.tif 000008
【図４】
2005065734.tif 000009
【図５】
2005065734.tif 000010
【図６】
2005065734.tif 000011